(57)【特許請求の範囲】
【請求項１】
下記要件を満足する合成繊維を含むことを特徴とする紡績糸であり、紡績糸が芯鞘構造を有し、かつ前記合成繊維が芯部に配されてなる紡績糸。
（１）繊維軸に直交する断面形状が四角中空コアー部を有する。
（２）前記コアー部外表面からコアー部中心点に対して放射状に突出しかつ該コアー部の長さ方向に沿って延在する８枚以上のフィン部を有する。
【請求項２】
前記合成繊維がポリエステルフィラメント糸である、請求項１に記載の紡績糸。
【請求項３】
鞘部に、ポリエステル繊維、アクリレート系繊維、綿繊維、ウール繊維またはレーヨン繊維、が配されてなる、請求項１または請求項２に記載の紡績糸。
【請求項４】
請求項１〜３のいずれかに記載の紡績糸を用いてなる布帛。
【請求項５】
請求項４に記載の布帛を用いてなる、下着、スポーツウエア、アウトドアウエア、裏地、紳士衣服、婦人衣服の群より選ばれるいずれかの繊維製品。
【発明の詳細な説明】
【技術分野】
【０００１】
本発明は、嵩高性・軽量性・通気性などの物性安定性に優れた紡績糸および布帛および繊維製品に関する。
【背景技術】
【０００２】
従来、種々の紡績糸が提案されている。例えば特許文献１では、芯成分が弾性繊維もしくは弾性繊維を含むフィラメント糸であり、鞘成分が短繊維を含む芯鞘構造複合紡績糸が提案されている。また、特許文献２では、芯成分は溶解性繊維と収縮性繊維を含む混紡繊維であり、前記鞘成分は溶解性繊維と非溶解性繊維を含む混紡繊維であることを特徴とする芯鞘構造紡績糸が提案されている。
しかしながら、嵩高性・軽量性・通気性などの物性安定性の点でまだ満足とはいえなかった。
【先行技術文献】
【特許文献】
【０００３】
【特許文献１】特開２０１５−３４３５４号公報
【特許文献２】特開２０１５−１６６４９８号公報
【発明の概要】
【発明が解決しようとする課題】
【０００４】
本発明は上記の背景に鑑みなされたものであり、その目的は、嵩高性・軽量性・通気性などの物性安定性に優れた紡績糸および布帛および繊維製品に関する。
【課題を解決するための手段】
【０００５】
本発明者らは上記の課題を達成するため鋭意検討した結果、特殊な断面形状を有する合成繊維を用いることにより、嵩高性・軽量性・通気性などの物性安定性に優れた紡績糸が得られることを見出し、さらに鋭意検討を重ねることにより本発明を完成するに至った。
【０００６】
かくして、本発明によれば「下記要件を満足する合成繊維を含むことを特徴とする紡績糸であり、紡績糸が芯鞘構造を有し、かつ前記合成繊維が芯部に配されてなる紡績糸。」が提供される。
（１）繊維軸に直交する断面形状が四角中空コアー部を有する。
（２）前記コアー部外表面からコアー部中心点に対して放射状に突出しかつ該コアー部の長さ方向に沿って延在する８枚以上のフィン部を有する。
その際、前記合成繊維がポリエステルフィラメント糸であることが好ましい。また、鞘部に、綿繊維またはレーヨン繊維が配されていることが好ましい。
本発明によれば、前記の紡績糸を用いてなる布帛が提供される。また、本発明によれば、前記の布帛を用いてなる、下着、スポーツウエア、アウトドアウエア、裏地、紳士衣服、婦人衣服の群より選ばれるいずれかの繊維製品が提供される。
【発明の効果】
【０００７】
本発明によれば、嵩高性・軽量性などの物性安定性に優れた紡績糸および布帛および繊維製品が得られる。
【図面の簡単な説明】
【０００８】
【図１】本発明で用いることのできる合成繊維の繊維軸に直交する断面の模式図である。
【図２】実施例１、比較例１で用いた編組織図である。
【図３】実施例２、比較例２で用いた編組織図である。
【発明を実施するための形態】
【０００９】
以下、本発明の実施の形態について詳細に説明する。まず、本発明の紡績糸に含まれる合成繊維について説明する。
まず、前記合成繊維を形成するポリマーとしては特に限定されず、ポリエステル、ナイロン、ポリプロピレン、ポリエチレン、ポリ塩化ビニルなどが例示されるが、なかでもポリエステルが好ましい。
【００１０】
ポリエステルは、テレフタル酸を主たるジカルボン酸成分とし、エチレングリコール、１，３−プロパンジオール、１，４−ブタンジオール、１，５−ペンタンジオール、１，６−ヘキサンジオールなどのアルキレングリコールを主たるジオール成分とするポリエステルを８０重量％以上、好ましくは９０重量％以上含有するポリエステルであり、該ポリエステルには、本発明の目的を損なわない範囲内で、例えばイソフタル酸、ナフタレンジカルボン酸、ジフェニルジカルボン酸などの芳香族ジカルボン酸成分や上記とは異なる他のグリコール成分を共重合していてもよい。かかるポリエステルとしては、マテリアルリサイクルまたはケミカルリサイクルされたポリエステルや、バイオマスすなわち生物由来の物質を原材料として得られたモノマー成分を使用してなるポリエチレンテレフタレートであってもよい。さらには、特開２００４−２７００９７号公報や特開２００４−２１１２６８号公報に記載されているような、特定のリン化合物およびチタン化合物を含む触媒を用いて得られたポリエステルでもよい。
【００１１】
かかるポリエステルの固有粘度（オルソクロロフェノールを溶媒として使用し３５℃で測定）は、通常衣料用布帛素材として使用されるポリエステルと同じ範疇の０．５５〜０．８０の範囲のものが好ましい。また、必要に応じて適宜艶消し剤、制電剤、安定剤などの添加剤またはアルカリ減量により繊維表面に微細孔やフィブリルを形成させることのできる添加剤などを含んでもよい。
【００１２】
合成繊維の単繊維断面形状として図１に示されているように、繊維軸に対して直交する断面が四角中空であるコアー部と、該コアー部外表面からコアー部中心点に対して放射状に突出し且つ該コアー部の長さ方向に沿って延在する８枚以上（好ましくは８〜１２枚）のフィン部とからなる形状が必要である。まず、コアー部の中空部分の形状は特開２０１０−２７５６６８号の図３に示されているような紡糸口金各吐出スリットを用いることにより、四角中空とすることおよび吐出ポリマー同士の高い貼り合せ性を得ることでき、安定して目的の単糸断面形状をえることができる。なお、図１はフィン部の枚数が８枚のものを例示しているが、本発明において８枚には限定されない。
【００１３】
コアー部中空部分の形状が丸形中空の場合、紡糸時での貼り合せ不良（貼り合わせ部を多くする必要があるため）による単糸断面変形が多発し断糸による工程通過性が著しく低下する。
【００１４】
フィン部については、該コアー部外表面からコアー部中心点に対して放射状に突出し且つ該コアー部の長さ方向に沿って延在する８枚以上のフィン部とからなる形状にすることでマルチフィラメント状態での単糸間の干渉による高い体積排除効果をえることができ目的の空隙形成率をえることができる。
またフィンの個数を８枚以上とすることにより繊維間摩擦係数が低下するので延伸時の毛羽や断糸の発生が少ないという効果がある。
【００１５】
また、合成繊維の総繊度としては２０〜４００ｄｔｅｘであることが好ましい。２０ｄｔｅｘ未満であれば嵩高性が不足し、４００ｄｔｅｘを超える場合は風合いが硬くなり好ましくない。好ましくは２０〜２００ｄｔｅｘである。
また、合成繊維は短繊維の集合体でもよいが、フィラメント糸（長繊維）であることが好ましい、特にポリエステルフィラメント糸が好ましい。
【００１６】
その際、単糸数は５０本以下であることが好ましい。単糸数が５０本より大であればフィンを取り付けた事による体積排除効果が十分でなく、目的とする嵩高さ、軽量感を得ることが出来ない。また単糸数が１０本より小となると（マルチフィラメントとしての繊度が小さくなると）繊維の曲げ剛性が高くなり布帛におけるソフト感が低下し好ましくない。好ましくは１０〜５０本である。
前記合成繊維の製造方法としては、特開２０１０−２７５６６８号の図３に模式的に示す吐出形状を有する口金を用いて公知の溶融紡糸、延伸法により行なうことができる。
【００１７】
本発明の紡績糸は前記のポリエステル繊維を含むものである。かかる紡績糸は前記のポリエステル繊維からなる短繊維を用いて常法により得られた紡績糸でもよいが、芯鞘構造を有し、かつ前記合成繊維が芯部に配されてなる紡績糸が好ましい。
ここで、鞘成分の短繊維は、は綿繊維（コットン）、麻、羊毛などの天然繊維、レーヨン、キュプラ、アセテートなどの化学繊維、ポリエチレンテレフタレート、ナイロン、アクリル系等の合成繊維のいずれかまたはこれらの組み合わせであってもよい。このうち好ましいのは綿繊維もしくは綿繊維と合成繊維の混紡である。綿繊維は吸水性、吸湿性も高く、肌にも良いからである。
【００１８】
前記のような芯鞘構造を有する紡績糸はコアスパン糸とも称され、例えば、特開２０１５−３４３５４号公報の実施例１に記載の方法により製造することができる。
本発明の紡績糸は前記の構成を有するので、嵩高性や物性安定性に優れる。
【００１９】
次に、本発明の布帛は前記の紡績糸を含む布帛である。布帛の組織は特に限定されないが、通常の織機または編機により製編織された織物または編物であることが好ましい。もちろん、不織布や、マトリックス繊維と熱接着性繊維とからなる繊維構造体でもよい。例えば、織物の織組織としては、平織、綾織、朱子織等の三原組織、変化組織、たて二重織、よこ二重織等の片二重組織、たてビロードなどが例示される。編物の種類は、丸編物（よこ編物）であってもよいしたて編物であってもよい。丸編物（よこ編物）の組織としては、平編、ゴム編、両面編、パール編、タック編、浮き編、片畔編、レース編、添え毛編等が好ましく例示され、たて編組織としては、シングルデンビー編、シングルアトラス編、ダブルコード編、ハーフトリコット編、裏毛編、ジャガード編等が例示される。層数も単層でもよいし、２層以上の多層でもよい。さらには、カットパイルおよび／またはループパイルからなる立毛部と地組織部とで構成される立毛布帛であってもよい。
【００２０】
かかる布帛において、前記の布帛に吸水加工を施していると、吸水性が向上し好ましい。その際、吸水加工の条件としては、ＰＥＧジアクリレートおよびその誘導体やポリエチレンテレフタレート−ポリエチレングリコール共重合体などの親水化剤を、パデング法または染色との同浴で織編物に付与した後、温度６０〜１５０℃、時間０．２〜５分で乾燥するとよい。その際、親水化剤の付着量としては、吸水加工前の織編物重量に対して０．１〜１０重量％であることが好ましい。
【００２１】
また、吸水加工の前および／または後の工程において、常法染色加工、アルカリ減量加工、撥水加工、起毛加工、紫外線遮蔽あるいは抗菌剤、消臭剤、防虫剤、蓄光剤、再帰反射剤、マイナスイオン発生剤等の機能を付与する各種加工を付加適用してもよい。
かかる布帛は前記の紡績糸を用いているので、嵩高性・軽量性・通気性などの物性安定性に優れる。
【００２２】
次に、本発明の繊維製品は、前記の布帛を用いてなる、下着、スポーツウエア、アウトドアウエア、裏地、紳士衣服、婦人衣服の群より選ばれるいずれかの繊維製品である。
かかる繊維製品は前記の紡績糸を用いているので、嵩高性・軽量性・通気性などの物性安定性に優れる。
【実施例】
【００２３】
本発明の実施例および比較例を詳述するが、本発明はこれらによって限定されるものではない。
（１）目付け、厚さ、嵩高性
ＪＩＳ  Ｌ１０１８−１９９０により目付け（ｇ／ｍ２）、厚さ（ｍｍ）、嵩高性（ｃｍ３／ｇ）を測定した。
（２）通気性
ＪＩＳ  Ｌ１０９６  ６．２７．１  Ａ法（フラジール法）により通気性（ｃｃ／ｃｍ
２・ｓｅｃ）を測定した。
【００２４】
［実施例１］
丸編２８Ｇシングル機を使用して、糸種１として、芯鞘構造を有し、図１に示すような、繊維軸に直交する断面形状が四角中空コアー部を有し、コアー部外表面からコアー部中心点に対して放射状に突出しかつ該コアー部の長さ方向に沿って延在する８枚以上のフィン部を有するポリエチレンテレフタレートフィラメント糸（長繊維）４４ｄｔｅｘ／１２ｆｉｌを芯部に配し、鞘部は綿繊維を配してなる紡績糸（綿３０番）を用いて、天竺組織にて編地を得た。次いで、綿漂白処理を行い、該編地を染色工程で親水化剤（ポリエチレンテレフタレート−ポリエチレングリコール共重合体）と同浴処理を行うことにより、該編地に吸水性を付与した。評価結果を表１に示す。
得られた編地において、嵩高軽量性、通気性、吸水拡散性に優れた布帛であった。
【００２５】
［実施例２］
丸編２８Ｇダブル機を使用して、糸種１として実施例１と同じ紡績糸を用いて、スムース組織にて編地を得た。次いで、綿漂白処理を行い、該編地を染色工程で親水化剤（ポリエチレンテレフタレート−ポリエチレングリコール共重合体）と同浴処理を行うことにより、該編地に吸水性を付与した。
得られた編地において、嵩高軽量性、通気性、吸水拡散性に優れた布帛であった。
【００２６】
［比較例１］
丸編２８Ｇシングル機を使用して、糸種１として紡績糸（綿３０番）を用いて、天竺組織にて編地を得た。次いで、綿漂白処理を行い、吸水性を付与した。
得られた編地は、実施例１と比較して嵩高性・軽量性、通気性に劣るものであった。
【００２７】
［比較例２］
丸編２８Ｇダブル機を使用して、糸種１として紡績糸が芯鞘構造を有し、芯部に繊維軸に直交する断面形状が通常の丸断面であるポリエチレンテレフタレートフィラメント糸（長繊維）８４ｄｔｅｘ／３６ｆｉｌに配し、鞘部に綿繊維を配してなる紡績糸（綿２４番）を用いて、スムース組織にて編地を得た。次いで、綿漂白処理を行い、該編地を染色工程で親水化剤（ポリエチレンテレフタレート−ポリエチレングリコール共重合体）と同浴処理を行うことにより、該編地に吸水性を付与した。
得られた編地において、風合いは硬く、嵩高性、軽量性、通気性に劣る布帛であった。
【００２８】
【表１】
0006715679.tif 000002
【産業上の利用可能性】
【００２９】
本発明によれば、嵩高性・軽量性・通気性などの物性安定性に優れた紡績糸および布帛および繊維製品が提供され、その工業的価値は極めて大である。
【図１】
0006715679.tif 000003
【図２】
0006715679.tif 000004
【図３】
0006715679.tif 000005